СПОСОБ ФИКСАЦИИ ДИОКСИДА УГЛЕРОДА

1. Способ фиксации диоксида углерода, отличающийся тем, что включает следующие стадии:
(a) диспергирование твердого материала отходов, содержащих оксид кальция и кальцийсодержащий смешанный оксид в воде, чтобы растворить, по меньшей мере, часть оксида кальция и получить твердый материал отходов с пониженным содержанием оксида кальция в растворе гидроксида кальция;
(b) выделение раствора гидроксида кальция из твердого материала отходов с пониженным содержанием оксида кальция;
(c) превращение гидроксида кальция в выделенном растворе гидроксида кальция в осажденный карбонат кальция;
(d) контактирование водной суспензии твердого материала отходов с пониженным содержанием оксида кальция с диоксидом углерода в течение времени, достаточного для образования водного раствора бикарбоната кальция для минеральной карбонизации диоксида углерода с образованием карбонизированного твердого материала отходов;
(e) извлечение части или всего водного раствора бикарбоната кальция из карбонизированного твердого материала отходов;
(f) осаждение карбоната кальция из выделенного водного раствора бикарбоната кальция; и
(g) выделение осажденного карбоната кальция в качестве продукта;
причем карбонат кальция осаждается из выделенного водного раствора бикарбоната кальция на стадии (f):
(i) путем добавления гидроксида кальция из раствора, полученного на стадии (b), к выделенному водному раствору бикарбоната кальция; и/или
(ii) путем удаления диоксида углерода из раствора бикарбоната кальция, при этом удаленный на стадии (f) диоксид углерода добавляют в раствор гидроксида кальция на стадии (с).
2. Способ по пункту 1, отличающийся тем, что кальций, содержащий смешанный оксид, представляет собой силикат кальция, оксид кальция и железа или силикат кальция и железа, предпочтительно силикат кальция.
3. Способ по пункту 2, отличающийся тем, что твердый материал отходов представляет собой стальной шлак.
4. Способ по п.1, отличающийся тем, что стадию (d) проводят при температуре в диапазоне от 0 до 200°С, предпочтительно от 0 до 100°С, более предпочтительно от 10 до 60°С.
5. Способ по п.1, отличающийся тем, что рабочее давление на стадии (d) находится в диапазоне от 1 до 150 бар (абсолютных), предпочтительно от 1 до 40 бар (абсолютных), более предпочтительно от 1 до 10 бар (абсолютных).
6. Способ по п.1, отличающийся тем, что на стадии (d) твердый материал отходов, с пониженным содержанием оксида кальция, контактирует с промышленными газовыми выбросами или дымовыми газами, содержащими диоксид углерода.